(57)【要約】【課題】インプリント方法にて微細で高精度のパターン形成が可能な硬化性樹脂組成物、このような硬化性樹脂組成物を用いたパターン形成方法を提供する。【解決手段】硬化性樹脂組成物を、１種以上のアクリルモノマーと、重合開始剤と、フッ素含有組成物と、を含有するものとし、硬化後の表面硬さが２００Ｎ／ｍｍ2以上であるものとする。【選択図】  なし【特許請求の範囲】
【請求項１】
１種以上のアクリルモノマーと、光重合開始剤と、フッ素含有組成物と、を含有し、硬化後の表面硬さが２００Ｎ／ｍｍ2以上であることを特徴とする硬化性樹脂組成物。
【請求項２】
硬化後の離型力が１００００ｍＮ以下であることを特徴とする請求項１に記載の硬化性樹脂組成物。
【請求項３】
ハーフピッチが５０ｎｍ以下、残膜厚が５０ｎｍ以下である微細な凹凸構造を少なくとも有するパターンをインプリント法で形成するための硬化性樹脂組成物あることを特徴とする請求項１または請求項２に記載の硬化性樹脂組成物。
【請求項４】
粘度が２０ｃＰ以下であることを特徴とする請求項１乃至請求項３のいずれかに記載の硬化性樹脂組成物。
【請求項５】
前記光重合開始剤の含有量は、硬化性樹脂組成物の総固形分において０．１〜１０重量％の範囲であることを特徴とする請求項１乃至請求項４のいずれかに記載の硬化性樹脂組成物。
【請求項６】
ハーフピッチが５０ｎｍ以下、残膜厚が５０ｎｍ以下である微細な凹凸構造を少なくとも有するパターンの形成方法において、
請求項１乃至請求項５のいずれかに記載の硬化性樹脂組成物を転写基板に供給する樹脂供給工程と、
凹凸構造を有するモールドと前記転写基板を近接させて、前記モールドと前記転写基板との間に前記液滴を展開して被成形樹脂層を形成する接触工程と、
前記被成形樹脂層を硬化させて前記凹凸構造が転写された硬化樹脂とする硬化工程と、
前記硬化樹脂と前記モールドを引き離して、前記硬化樹脂であるパターン構造体を前記転写基板上に位置させた状態とする離型工程と、を有することを特徴とするパターン形成方法。
【発明の詳細な説明】
【技術分野】
【０００１】
本発明は、インプリント方法、特にナノインプリント方法にて高精度のパターン形成を可能とする硬化性樹脂組成物と、そのような硬化性樹脂組成物を用いたパターン形成方法に関する。
【背景技術】
【０００２】
近年、フォトリソグラフィー技術に替わる微細なパターン形成技術として、インプリント方法を用いたインプリントリソグラフィーによるパターン形成技術が注目されている。インプリント方法は、微細な凹凸構造を備えた型部材（モールド）を用い、凹凸構造を被成型物に転写することで微細構造を等倍転写するパターン形成技術である。例えば、光硬化性樹脂組成物を用いたインプリント方法では、基板の表面に光硬化性樹脂組成物の液滴を供給し、所望の凹凸構造を有するモールドと基板とを所定の距離まで近接させて凹凸構造内に光硬化性樹脂組成物を充填し、この状態でモールド側から光を照射して光硬化性樹脂組成物を硬化させ、その後、モールドを硬化樹脂から引き離すことにより、モールドが備える凹凸が反転した凹凸構造を有するパターン（凹凸パターン）を基板上に形成する。そして、このパターンをマスクとして基板をエッチングすることにより、基板にパターン構造体を形成することができる。
このようなインプリント方法では、良好なパターンを形成するために、モールドと硬化樹脂との離型が重要であるが、離型時にモールドと硬化樹脂との界面に摩擦が生じ、離型力として硬化樹脂に作用し、パターンに変形等を生じることがある。そこで、離型性向上のために界面活性剤を硬化性樹脂組成物に添加することが知られている（特許文献１、２）。
【先行技術文献】
【特許文献】
【０００３】
【特許文献１】特開２００８−１９２９２号公報
【特許文献２】特開２０１１−２２２６４７号公報
【発明の概要】
【発明が解決しようとする課題】
【０００４】
従来の界面活性剤を添加した硬化性樹脂組成物は、例えば、ハーフピッチが数百ｎｍ〜数μｍ程度の凹凸構造を有するパターンをインプリント法で形成する場合には、良好な離型性を発現することができた。しかし、上記のような離型力は、凹凸構造が微細に密集しているほど大きくなり、例えば、ハーフピッチが５０ｎｍ以下、残膜厚（凹凸構造を有するパターンの凹部に該当する部位の厚み）が５０ｎｍ以下であるような微細な凹凸構造を有するパターンをインプリント法で形成する場合、硬化性樹脂組成物に界面活性剤を添加したにもかかわらず離型性能が十分に発現せず、硬化樹脂の変形・伸長が生じ、モールドから離型して得られたパターンの凹凸構造の凸部の高さ、幅等の寸法均一性が低下し、良好なパターンが得られないという問題があった。一方、離型性能を高めるために界面活性剤の添加量を増大させると、硬化性樹脂組成物のパターン形成性能や、形成されたパターンのエッチング耐性が低下するという問題があった。
本発明は、上述のような実情に鑑みてなされたものであり、インプリント方法にて微細で高精度のパターン形成が可能な硬化性樹脂組成物、このような硬化性樹脂組成物を用いたパターン形成方法を提供することを目的とする。
【課題を解決するための手段】
【０００５】
このような目的を達成するために、本発明の硬化性樹脂組成物は、１種以上のアクリルモノマーと、光重合開始剤と、フッ素含有組成物と、を含有し、硬化後の表面硬さが２００Ｎ／ｍｍ2以上であるような構成とした。
【０００６】
本発明の他の態様として、硬化後の離型力が１００００ｍＮ以下であるような構成とした。
本発明の他の態様として、ハーフピッチが５０ｎｍ以下、残膜厚が５０ｎｍ以下である微細な凹凸構造を少なくとも有するパターンをインプリント法で形成するための硬化性樹脂組成物あるような構成とした。
本発明の他の態様として、粘度が２０ｃＰ以下であるような構成とした。
本発明の他の態様として、前記光重合開始剤の含有量は、硬化性樹脂組成物の総固形分において０．１〜１０重量％の範囲であるような構成とした。
【０００７】
本発明のパターン形成方法は、ハーフピッチが５０ｎｍ以下、残膜厚が５０ｎｍ以下である微細な凹凸構造を少なくとも有するパターンの形成方法であって、上述のいずれかの硬化性樹脂組成物を転写基板に供給する樹脂供給工程と、凹凸構造を有するモールドと前記転写基板を近接させて、前記モールドと前記転写基板との間に前記液滴を展開して被成形樹脂層を形成する接触工程と、前記被成形樹脂層を硬化させて前記凹凸構造が転写された硬化樹脂とする硬化工程と、前記硬化樹脂と前記モールドを引き離して、前記硬化樹脂であるパターン構造体を前記転写基板上に位置させた状態とする離型工程と、を有するような構成とした。
【発明の効果】
【０００８】
本発明の硬化性樹脂組成物は、硬化後に２００Ｎ／ｍｍ2以上の表面硬さを発現するので、インプリント方法にて微細で高精度のパターン形成が可能である。また、本発明のパターン形成方法は微細で高精度のパターン形成が可能である。
【図面の簡単な説明】
【０００９】
【図１】図１は、本発明のパターン形成方法の一実施形態を説明するための工程図である。
【発明を実施するための形態】
【００１０】
以下、本発明の実施形態について説明する。
［硬化性樹脂組成物］
本発明の硬化性樹脂組成物は、１種以上のアクリルモノマーと、光重合開始剤と、フッ素含有組成物と、を含有するものであり、硬化後の表面硬さが２００Ｎ／ｍｍ2以上である。光硬化性樹脂組成物の硬化後の表面硬さが２００Ｎ／ｍｍ2未満であると、インプリントにおけるモールドと硬化樹脂との離型において、硬化樹脂の変形・伸長が生じ、モールドから離型して得られたパターンの凹凸構造の凸部の高さ、幅等の寸法均一性が低下し、良好なパターンが得られないことがあり好ましくない。
【００１１】
ここで、表面硬さの測定は以下のように行うことができる。すなわち、フィッシャー微小硬度計（フィッシャー・インストルメンツ（株）製  ＨＭ５００）を使用し、２５℃、４０％ＲＨの測定環境で、石英基板上に配置した厚み５００ｎｍの試料に対して、ビッカース圧子（対面角度１３６°）を、最大荷重０．０５０ｍＮ、荷重速度０．００５ｍＮ／ｓｅｃで押し込み、押し込まれた深さを変位として測定し、下記の式により硬さを算出する。尚、表面硬さの測定のための試料は、ヘリウム雰囲気下で硬化性樹脂組成物を硬化することにより作製する。
硬さ＝Ｃ・Ｆ／ｔ2 
Ｃはフィッシャー微小硬度計での定数
Ｆは押し込み荷重（単位：Ｎ）
ｔは圧子が押し込まれた深さ（単位：ｍｍ）
【００１２】
本発明の光硬化性樹脂組成物を構成するアクリルモノマーとしては、少なくとも１つの重合可能な炭素−炭素不飽和結合を有する化合物を用いることができる。具体的には、アリルアクリレート、ベンジルアクリレート、ブトキシエチルアクリレート、ブトキシエチレングリコールアクリレート、シクロヘキシルアクリレート、２−エチルヘキシルアクリレート、グリセロールアクリレート、グリシジルアクリレート、２−ヒドロキシエチルアクリレート、２−ヒドロキシプロピルアクリレート、イソボルニルアクリレート、イソデキシルアクリレート、イソオクチルアクリレート、ラウリルアクリレート、２−メトキシエチルアクリレート、メトキシエチレングリコールアクリレート、フェノキシエチルアクリレート、ステアリルアクリレート、エチレングリコールジアクリレート、ジエチレングリコールジアクリレート、１，４−ブタンジオールジアクリレート、１，５−ペンタンジオールジアクリレート、１，６−ヘキサンジオールジアクリレート、１，３−プロパンジオールアクリレート、１，４−シクロヘキサンジオールジアクリレート、２，２−ジメチロールプロパンジアクリレート、グリセロールジアクリレート、トリプロピレングリコールジアクリレート、グリセロールトリアクリレート、トリメチロールプロパントリアクリレート、ポリオキシエチル化トリメチロールプロパントリアクリレート、ペンタエリスリトールトリアクリレート、ペンタエリスリトールテトラアクリレート、トリエチレングリコールジアクリレート、ポリオキシプロピルトリメチロールプロパントリアクリレート、ブチレングリコールジアクリレート、１，２，４−ブタントリオールトリアクリレート、２，２，４−トリメチル−１，３−ペンタンジオールジアクリレート、ジアリルフマレート、１，１０−デカンジオールジメチルアクリレート、ジペンタエリスリトールヘキサアクリレート、および、上記のアクリレート基をメタクリレート基に置換したもの、γ−メタクリロキシプロピルトリメトキシシラン、１−ビニル−２−ピロリドン、２−ヒドロキシエチルアクリロイルホスフェート、テトラヒドロフルフリールアクリレート、ジシクロペンテニルアクリレート、ジシクロペンテニルオキシエチルアクリレート、３−ブタンジオールジアクリレート、ネオペンチルグリコールジアクリレート、ポリエチレングリコールジアクリレート、ヒドロキシピバリン酸エステルネオペンチルグリコールジアクリレート、フェノール−エチレンオキサイド変性アクリレート、フェノール−プロピレンオキサイド変性アクリレート、Ｎ−ビニル−２−ピロリドン、ビスフェノールＡ−エチレンオキサイド変性ジアクリレート、ペンタエリスリトールジアクリレートモノステアレート、テトラエチレングリコールジアクリレート、ポリプロピレングリコールジアクリレート、トリメチロールプロパンプロピレンオキサド変性トリアクリレート、イソシアヌール酸エチレンオキサイド変性トリアクリレート、トリメチロールプロパンエチレンオキサイド変性トリアクリレート、ペンタエリスリトールペンタアクリレート、ペンタエリスリトールヘキサアクリレート、ペンタエリスリトールテトラアクリレート等のアクリレートモノマー、および、こ���らのアクリレート基をメタクリレート基に置換したもの、ポリウレタン構造を有するオリゴマーにアクリレート基を結合させたウレタンアクリレートオリゴマー、ポリエステル構造を有するオリゴマーにアクリレート基を結合させたポリエステルアクリレートオリゴマー、エポキシ基を有するオリゴマーにアクリレート基を結合させたエポキシアクリレートオリゴマー、ポリウレタン構造を有するオリゴマーにメタクリレート基を結合させたウレタンメタクリレートオリゴマー、ポリエステル構造を有するオリゴマーにメタクリレート基を結合させたポリエステルメタクリレートオリゴマー、エポキシ基を有するオリゴマーにメタクリレート基を結合させたエポキシメタクリレートオリゴマー、アクリレート基を有するポリウレタンアクリレート、アクリレート基を有するポリエステルアクリレート、アクリレート基を有するエポキシアクリレート樹脂、メタクリレート基を有するポリウレタンメタクリレート、メタクリレート基を有するポリエステルメタクリレート、メタクリレート基を有するエポキシメタクリレート樹脂、アダマンチルアクリレート、２−メチル−２−アダマンチルアクリレート、２−エチル−２−アダマンチルアクリレート、および、上記のアクリレート基をメタクリレート基に置換したもの、フルオレン骨格を有する（メタ）アクリレート誘導体等が挙げられる。
【００１３】
これらは使用することができるアクリルモノマーの一例であり、これらに限定されるものではなく、光硬化性樹脂組成物の硬化後の表面硬さが２００Ｎ／ｍｍ2以上となるようにアクリルモノマーを適宜選択することができる。また、上記のアクリルモノマーのなかで、インプリントにおいて光硬化性樹脂組成物に要求されるインクジェット適性、離型性、パターン形成性、エッチング耐性の観点から適宜配合を検討することが望ましい。パターンの形成・表面硬さを向上させるためには架橋剤として機能するアクリルモノマーを添加することが好ましく、このようなアクリルモノマーとしては、１分子中に２つ以上の反応性官能基を持つ多官能モノマー材料である。例えば、エチレングリコールジアクリレート、１，４−ブタンジオールジアクリレート、ネオペンチルグリコールジアクリレート、ヘキサンジオールジアクリレート、ノナンジオールジアクリレート、トリメチロールプロパントリアクリレート等があげられ、特に官能基にはさまれる炭素数が少ない方が架橋密度が増し、硬さ向上に効果がある。このような多官能モノマー材料の中で、特にエチレングリコールジアクリレート、ネオペンチルグリコールジアクリレートが好ましい。
【００１４】
このようなアクリルモノマーの含有量は、光硬化性樹脂組成物の硬化後の表面硬さが２００Ｎ／ｍｍ2以上となるように適宜設定することができ、例えば、光硬化性樹脂組成物の総固形分において６０重量％以上、好ましくは７５重量％以上で設定することができる。アクリルモノマー含有量の上限は限定されず、他の組成物質との和が１００重量％となるように配合されれば良い。また、パターンの形成・表面硬さを向上させるために上記のような架橋剤として機能するアクリルモノマーを添加する場合、その含有量は光硬化性樹脂の総固形分において１〜５０重量％、好ましくは、１５〜４０重量％である。
【００１５】
また、本発明の光硬化性樹脂組成物を構成する光重合開始剤としては、ベンゾフェノン、ミヒラーケトン、Ｎ，Ｎ´テトラメチル−４，４´−ジアミノベンゾフェノン、４−メトキシ−４´−ジメチルアミノベンゾフェノン、４，４´−ジエチルアミノベンゾフェノン、２−エチルアントラキノン、フェナントレン等の芳香族ケトン、ベンゾインメチルエーテル、ベンゾインエチルエーテル、ベンゾインフェニルエーテル等のベンゾインエーテル類、メチルベンゾイン、エチルベンゾイン等のベンゾイン、２−（ｏ−クロロフェニル）−４，５−フェニルイミダゾール２量体、２−（ｏ−クロロフェニル）−４，５−ジ（ｍ−メトキシフェニル）イミダゾール２量体、２−（ｏ−フルオロフェニル）−４，５−ジフェニルイミダゾール２量体、２−（ｏ−メトキシフェニル）−４，５−ジフェニルイミダゾール２量体、２，４，５−トリアリールイミダゾール２量体、２−ベンジル−２−ジメチルアミノ−１−（４−モルフォリノフェニル）−ブタノン、２−トリクロロメチル−５−スチリル−１，３，４−オキサジアゾール、２−トリクロロメチル−５−（ｐ−シアノスチリル）−１，３，４−オキサジアゾール、２−トリクロロメチル−５−（ｐ−メトキシスチリル）−１，３，４−オキサジアゾール等のハロメチルチアゾール化合物、２，４−ビス（トリクロロメチル）−６−ｐ−メトキシスチリル−Ｓ−トリアジン、２，４−ビス（トリクロロメチル）−６−（１−ｐ−ジメチルアミノフェニル−１，３−ブタジエニル）−Ｓ−トリアジン、２−トリクロロメチル−４−アミノ−６−ｐ−メトキシスチリル−Ｓ−トリアジン、２−（ナフト−１−イル）−４，６−ビス−トリクロロメチル−Ｓ−トリアジン、２−（４−エトキシ−ナフト−１−イル）−４，６−ビス−トリクロロメチル−Ｓ−トリアジン、２−（４−ブトキシ−ナフト−１−イル）−４，６−ビス−トリクロロメチル−Ｓ−トリアジン等のハロメチル−Ｓ−トリアジン系化合物、２，２−ジメトキシ−１，２−ジフェニルエタン−１−オン、２−メチル−１−〔４−（メチルチオ）フェニル〕−２−モルフォリノプロパノン、１，２−ベンジル−２−ジメチルアミノ−１−（４−モルフォリノフェニル）−ブタノン−１，１−ヒドロキシ−シクロヘキシル−フェニルケトン、特開２０１３−４２０９６号公報に開示の下記一般式（Ｉ）で表される光重合開始剤等が挙げられる。本発明では、これらの重合開始剤を単独で、また、光硬化反応速度を調整するために２種以上を混合して使用することができる。
【００１６】
【化１】
2015048407.tif 000002
（式中、Ｒ1〜Ｒ11は、それぞれ独立に、水素原子、ハロゲン原子、置換もしくは無置換の炭素数１〜２０のアルキル基、置換もしくは無置換の炭素数２〜２０のアルケニル基、置換もしくは無置換の炭素数３〜１０のシクロアルキル基、置換もしくは無置換の炭素数４〜２０のシクロアルケニル基、ヒドロキシル基、置換もしくは無置換の炭素数１〜２０のアルコキシ基、置換もしくは無置換の炭素数２〜２０のアルケニルオキシ基、置換もしくは無置換の炭素数１〜２０のアルカノイル基、置換もしくは無置換の炭素数２〜２０のアルケノイル基、置換もしくは無置換の環形成炭素数６〜１４のアリール基又は置換もしくは無置換の環形成炭素数３〜１４のヘテロ環基を示す。Ｒ3は、Ｒ4またはＲ5と一緒になって環を形成していてもよい。Ｒ4は、Ｒ5と一緒になって環を形成していてもよい。また、Ａｒは、置換もしくは無置換の環形成炭素数６〜１４のアリール基又は置換もしくは無置換の環形成炭素数５〜１４のヘテロアリール基を示す。Ｗは、単結合又は酸素原子を示す。Ｚは、単結合、酸素原子又は＞ＮＲ3'（Ｒ3'は、置換もしくは無置換の炭素数１〜２０のアルキル基を示すか、又はＲ3'はＲ3とつがなって、窒素原子と共に環を形成している。）を示す。ｎは、１〜１０の整数を示す。ｎが２〜１０の整数の場合、複数のＲ4及びＲ5は、それぞれ同一でも異なっていてもよい。）
【００１７】
このような光重合開始剤の添加量は、光硬化性樹脂組成物の総固形分において０．１〜１０重量％、好ましくは０．１〜５．０重量％の範囲で設定することができる。光重合開始剤の添加量が０．１重量％未満であると、硬化後の表面硬さが２００Ｎ／ｍｍ2未満となるおそれがあり、また、５重量％を超えると、硬化性樹脂組成物のパターン形成性能や、形成されたパターンのエッチング耐性が低下することがある。
【００１８】
また、本発明の光硬化性樹脂組成物を構成するフッ素含有組成物は、光硬化性樹脂組成物の硬化後の離型力を１００００ｍＮ以下、好ましくは１０００ｍＮ以下とすることを目的として添加するものである。フッ素含有組成物としては、例えば、ＡＧＣセイミケミカル（株）製サーフロンシリーズ  Ｓ−２４２、Ｓ−２４３、Ｓ−３８６、Ｓ−４２０、Ｓ−６１１、Ｓ−６５０、Ｓ−６５１、Ｓ−６５６、  （株）ネオス製フタージェントシリーズ  ２１５、２１２Ｍ、２１５Ｍ、２５０、２０９Ｆ、２２２Ｆ、２４５Ｆ、２０８Ｇ、ＦＴＸ−２１８Ｇ、２４０Ｇ、２１２Ｐ、２２０Ｐ、２２８Ｐ、ＦＴＸ−２１８、７１０ＦＳ、７１０ＦＭ、７１０ＦＬ、７３０ＦＬ、７３０ＬＭ、  ＤＩＣ（株）製メガファックシリーズ  Ｆ−４１０、Ｆ−４３０、Ｆ−４４４、Ｆ−４７７、Ｆ−５５２、Ｆ−５５３、Ｆ−５５４、Ｆ−５５５、Ｆ−５５６、Ｆ−５５７、Ｆ−５５８、Ｆ−５５９、Ｆ−５６１、Ｆ−５６２、ＲＳ−７５、ＲＳ−７２−Ｋ、ＲＳ−７６−Ｅ、ＲＳ−７６−ＮＳ、ＲＳ−７７、ＴＦ−１７６０、ＴＦ−２０６６、ＴＦ−２１４８、ＴＦ−２１４９、  住友スリーエム（株）製  ＦＣ−４４３０、ＦＣ−４４３２等のフッ素系界面活性剤を挙げることができ、これらのフッ素系界面活性剤のなかで、特に、ＡＧＣセイミケミカル（株）製サーフロンシリーズ  Ｓ−６５６、Ｓ−３８６、Ｓ−６５０、  （株）ネオス製フタージェントシリーズ  ＦＴＸ−２１８、２０８Ｇ、２１２Ｐ、  住友スリーエム（株）製  ＦＣ−４４３２が好適である。
【００１９】
このようなフッ素含有組成物の添加量は、光硬化性樹脂組成物の総固形分において０．００１〜１０重量％、好ましくは０．１〜５．０重量％の範囲で設定することができる。フッ素含有組成物の添加量が０．００１重量％未満であると、光硬化性樹脂組成物の硬化後の離型力が１００００ｍＮを超え、本発明の効果が奏されないことがあり、また、１０重量％を超えると、光硬化性樹脂組成物のパターン形成性能や、形成されたパターンのエッチング耐性が低下することがある。
ここで、光硬化性樹脂組成物の硬化後の離型力の測定では、２５℃、４０％ＲＨの測定環境で、密着層を形成したシリコン基板上に、マイクロピペットを用いて光硬化性樹脂組成物を０．３μＬ塗布し、この樹脂組成物の液滴にモールドを１０ｍＮ／ｍｍ2で押し付け、ヘリウム環境下でモールド側から高圧水銀ランプにて１２００ｍＪ／ｃｍ2の条件で光照射を行って光硬化性樹脂組成物を硬化させ、その後、モールドを硬化膜から引き離す際の最大抵抗力を測定し離型力（ｍＮ）とする。尚、離型力の測定に使用するモールドは、樹脂組成物の液滴に押し付ける面が、曲率半径４１．４ｍｍの曲面である石英ガラスとする。
【００２０】
［パターン形成方法］
次に、本発明のパターン形成方法について図面を参照しながら説明する。
尚、図面は模式的または概念的なものであり、各部材の寸法、部材間の大きさの比等は、必ずしも現実のものと同一とは限らない。
図１は、本発明のパターン形成方法の一実施形態を説明するための工程図である。
【００２１】
＜樹脂供給工程＞
本発明のパターン形成方法では、まず、インプリント用の転写基板１１上の所望の領域に、インクジェットヘッド（図示せず）から硬化性樹脂組成物の液滴２１を吐出して供給する（図１（Ａ））。
本発明のパターン形成方法に使用する転写基板１１は適宜選択することができ、例えば、石英やソーダライムガラス、ホウ珪酸ガラス等のガラス、シリコンやガリウム砒素、窒化ガリウム等の半導体、ポリカーボネート、ポリプロピレン、ポリエチレン等の樹脂基板、金属基板、あるいは、これらの材料の任意の組み合わせからなる複合材料基板であってよい。また、例えば、半導体やディスプレイ等に用いられる微細配線や、フォトニック結晶構造、光導波路、ホログラフィのような光学的構造等の所望のパターン構造物が形成されたものであってもよい。
硬化性樹脂組成物は、上述の本発明の硬化性樹脂組成物を使用する。インクジェットヘッドは、その構造および材質等に応じて、適合する液体の粘度、表面張力等が異なる。このため、本発明の硬化性樹脂組成物の中から、使用するインクジェットヘッドに適したものを選択することが好ましく、また、使用する本発明の硬化性樹脂組成物に適合するインクジェットヘッドを適宜に選択することが好ましい。
転写基板１１上に供給する硬化性樹脂組成物の液滴２１の個数、隣接する液滴の距離は、個々の液滴の滴下量、必要とされる硬化性樹脂組成物の総量、転写基板に対する硬化性樹脂組成物の濡れ性、後工程である接触工程におけるモールド１２と転写基板１１との間隙等から適宜設定することができる。
【００２２】
＜接触工程＞
次に、モールド１２と転写基板１１を近接させて、このモールド１２と転写基板１１との間に硬化性樹脂組成物の液滴２１を展開して被成形樹脂層２２を形成する（図１（Ｂ））。
図示例では、モールド１２は凸構造部位１２Ａを有するメサ構造であり、この凸構造部位１２Ａに凹凸構造を有している。
＜硬化工程＞
次いで、被成形樹脂層２２を硬化させて、モールド１２の凹凸構造が転写された硬化樹脂２５とする（図１（Ｃ））。この硬化工程では、使用する硬化性樹脂組成物が光硬化性樹脂組成物であれば、モールド１２側から光照射を行うことにより被成形樹脂層２２を硬化させることができる。また、転写基板１１が光透過性の材料からなる場合、転写基板１１側から光照射を行ってもよく、また、転写基板１１とモールド１２の両側から光照射を行ってもよい。一方、使用する硬化性樹脂組成物が熱硬化性樹脂組成物であれば、被成形樹脂層２２に対して加熱処理を施すことにより硬化させることができる。
【００２３】
＜離型工程＞
次に、離型工程にて、硬化樹脂２５とモールド１２を引き離して、硬化樹脂２５であるパターン構造体３１を転写基板１１上に位置させた状態とする（図１（Ｄ））。
また、上記のように形成したパターン構造体３１を介して転写基板１１をエッチングしてパターン構造体を形成することができる。さらに、本発明のパターン形成方法では、このようにエッチングでパターン構造体が形成された転写基板をレプリカモールドとして使用し、上記のように、凹凸構造を備えたパターン形成を行うこともできる。
また、本発明のパターン形成方法では、転写基板としてウエハを使用し、インプリントリソグラフィーにより半導体装置を製造することができる。
上述のパターン形成方法の実施形態は例示であり、本発明はこれに限定されるものではない。例えば、硬化性樹脂組成物をスピンコート法により転写基板１１上に供給するようにしてもよい。
【実施例】
【００２４】
次に、実施例を挙げて本発明を更に詳細に説明する。
＜硬化性樹脂組成物の調製＞
下記組成の光硬化性樹脂組成物Ａ〜光硬化性樹脂組成物Ｅを調製した。
（光硬化性樹脂組成物Ａの組成）
・ネオペンチルグリコールジアクリレート            …  ２１．０重量％
・イソボルニルアクリレート                        …  ５１．０重量％
・ジシクロペンテニルアクリレート                  …  ２１．０重量％
・重合開始剤                                      …    ４．５重量％
・界面活性剤                                      …    ２．５重量％
（ＡＧＣセイミケミカル（株）製  サーフロンＳ−３８６）
【００２５】
（光硬化性樹脂組成物Ｂの組成）
・ネオペンチルグリコールジアクリレート            …  ２１．０重量％
・イソボルニルアクリレート                        …  ４８．５重量％
・ジシクロペンテニルアクリレート                  …  ２１．０重量％
・重合開始剤                                      …    ４．５重量％
・界面活性剤                                      …    ５．０重量％
（ＡＧＣセイミケミカル（株）製  サーフロンＳ−３８６）
【００２６】
（光硬化性樹脂組成物Ｃの組成）
・ネオペンチルグリコールジアクリレート            …  ２１．０重量％
・イソボルニルアクリレート                        …  ５１．０重量％
・ジシクロペンテニルアクリレート                  …  ２１．０重量％
・重合開始剤                                      …    ４．５重量％
・フッ素アクリルモノマー                          …    ２．５重量％
（ユニマテック（株）製  CHEMINOX  FAAC-6）
【００２７】
（光硬化性樹脂組成物Ｄの組成）
・ネオペンチルグリコールジアクリレート            …  ２１．０重量％
・ベンジルアクリレート                            …  ５１．０重量％
・ジシクロペンテニルアクリレート                  …  ２１．０重量％
・重合開始剤                                      …    ４．５重量％
・界面活性剤                                      …    ２．５重量％
（ＡＧＣセイミケミカル（株）製  サーフロンＳ−３８６）
【００２８】
（光硬化性樹脂組成物Ｅの組成）
・ヘキサンジオールジアクリレート                  …  ２１．０重量％
・イソボルニルアクリレート                        …  ７１．０重量％
・重合開始剤                                      …    ４．５重量％
・界面活性剤                                      …    ２．５重量％
（ＡＧＣセイミケミカル（株）製  サーフロンＳ−３８６）
尚、上記の光重合性樹脂組成物Ａ〜光重合性樹脂組成物Ｅに使用した重合開始剤は、下記の構造式を有するものとした。この重合開始剤は、特開２０１３−４２０９６号公報の＜合成例１＞と同様にして合成した。
【００２９】
【化２】
2015048407.tif 000003
【００３０】
＜硬化性樹脂組成物の物性測定＞
上記の光硬化性樹脂組成物Ａ〜光硬化性樹脂組成物Ｅについて、下記のように硬化後の表面硬さ、離型力、粘度を測定し、結果を下記の表１に示した。
（表面硬さの測定）
石英基板上にスピンコート法により光硬化性樹脂組成物を塗布し、ヘリウム雰囲気下において１２００ｍＪ／ｃｍ2の条件で照射して光硬化性樹脂組成物を硬化させて厚み５００ｎｍの試料を作製し、石英基板上に配置した。フィッシャー微小硬度計（フィッシャー・インストルメンツ（株）製  ＨＭ５００）を使用し、２５℃、４０％ＲＨの測定環境で、試料にビッカース圧子（対面角度１３６°）を、最大荷重０．０５０ｍＮ、荷重速度０．００５ｍＮ／ｓｅｃで押し込み、押し込まれた深さを変位として測定し、下記の式により硬さを算出した。
硬さ＝Ｃ・Ｆ／ｔ2 
Ｃはフィッシャー微小硬度計での定数
Ｆは押し込み荷重（単位：Ｎ）
ｔは圧子が押し込まれた深さ（単位：ｍｍ）
【００３１】
（離型力の測定）
（３−アクリロキシプロピル）トリメトキシシラン（信越化学工業（株）製  ＫＢＭ−５１０３）を塗布して密着層を形成したシリコンウエハ基板上に、マイクロピペットで光硬化性樹脂組成物を０．３μＬ塗布し、この樹脂組成物の液滴にモールドを１０ｍＮ／ｍｍ2で押し付け、ヘリウム雰囲気下でモールド側から高圧水銀ランプを用いて１２００ｍＪ／ｃｍ2の条件で光照射を行って光硬化性樹脂組成物を硬化させ、その後、モールドを１００μｍ／秒の速度で引き上げ、硬化膜から引き離す際の最大抵抗力を測定し、離型力（ｍＮ）とした。モールドは、樹脂組成物の液滴に押し付ける面が曲率半径４１．４ｍｍの曲面である石英ガラスを使用した。
（粘度の測定）
２５℃、４０％ＲＨの測定環境で、ティ・エィ・インスツルメント社製  ＡＲ−Ｇ２を使用して測定した。
【００３２】
＜硬化性樹脂組成物のインプリント適性の評価＞
転写基板として、中央に２６ｍｍ×３２ｍｍ、高さ３０μｍの凸構造部位を有するメサ構造の石英ガラス基板（１５２ｍｍ×１５２ｍｍ、厚み６．３５ｍｍ）を準備した。この転写基板の凸構造部位に、光硬化性樹脂組成物の液滴を、インクジェット装置を用いて供給した。光硬化性樹脂組成物は、上記のように調製した光硬化性樹脂組成物Ａ〜光硬化性樹脂組成物Ｅを使用した。
次に、光硬化性樹脂組成物の液滴を供給した転写基板とモールドを近接させ、モールドと転写基板との間に液滴を展開して、被成形樹脂層を形成した。使用したモールドは、凸構造部位上に、ライン／スペース（２８ｎｍ／２８ｎｍ）の凹凸構造を備えた１５μｍ×１０μｍの大きさのチップ領域を３９０個有するものであった。
【００３３】
次いで、ヘリウム雰囲気下でインプリント装置の照明光学系から平行光（ピーク波長が３６５ｎｍの紫外線）をモールド側に１２００ｍＪ／ｃｍ2の条件で照射した。これにより、被成形樹脂層を硬化させて、モールドのライン／スペース形状の凹凸構造が転写された硬化樹脂とした。この硬化樹脂の残膜厚は、１５ｎｍであった。
次に、硬化樹脂とモールドを引き離して、硬化樹脂であるパターン構造体を転写基板上に位置させた状態とした。
このように形成したパターン構造体を、走査型電子顕微鏡を用いて観察し、凸部の変形・伸長が生じたチップ領域の発生率（％）を測定して、下記の表１に示した。
【００３４】
【表１】
2015048407.tif 000004
【００３５】
表１に示されるように、光硬化性樹脂組成物Ａおよび光硬化性樹脂組成物Ｂは、良好なインプリント適性を有し、特に、離型力が１０００ｍＮ以下である光硬化性樹脂組成物Ａは、優れたインプリント適性を有することが確認された。
また、光硬化性樹脂組成物Ｃは、光硬化性樹脂組成物Ａおよび光硬化性樹脂組成物Ｂに比べて不良発生率がやや高いものであるが、実用に供し得るレベルにあった。
これに対して、硬化後の表面硬さが２００Ｎ／ｍｍ2未満である光硬化性樹脂組成物Ｄは、離型力が１０００ｍＮ以下であっても、インプリント適性が劣り、実用に供し得ないものであった。
さらに、硬化後の表面硬さが２００Ｎ／ｍｍ2未満であり、離型力が１００００ｍＮを大幅に超える光硬化性樹脂組成物Ｅは、インプリント適性が劣悪であった。
【産業上の利用可能性】
【００３６】
インプリント方法を用いた種々のパターン構造体の製造、基板等の被加工体へ微細加工等に適用可能である。
【符号の説明】
【００３７】
１１…転写基板
１２…モールド
２１…硬化性樹脂組成物の液滴
２２…被成形樹脂層
２５…硬化樹脂
３１…パターン構造体
【図１】
2015048407.tif 000005